(57)【特許請求の範囲】
【請求項１】
有機ポリマー混合物用の安定剤であって、以下の化合物（ａ）、（ｂ）および（ｃ）を含み、（ａ）：（ｂ）：（ｃ）の重量比が、５〜３０：５〜３０：５〜３０の範囲にある、安定剤。
（ａ）ポリ（ジシクロペンタジエン−ｃｏ−ｐ−クレゾール）（ＣＡＳ  ６８６１０−５１−５）、
（ｂ）オクタデシル−３−（３，５−ジ−ｔｅｒｔ−ブチル−４−ヒドロキシフェニル）プロピオネート（ＣＡＳ  ２０８２−７９−３）、
（ｃ）２−メチル−４，６−ビス［オクチルチオメチル］−フェノール（ＣＡＳ  １１０５５３−２７−０）
【請求項２】
（ａ）：（ｂ）：（ｃ）の重量比が、１０：１０：１０である、請求項１に記載の安定剤。
【請求項３】
（ａ）：（ｂ）：（ｃ）の重量比が、２０：１０：２０である、請求項１に記載の安定剤。
【請求項４】
安定剤の水溶液または水性分散体を含む、請求項１から３のいずれかに記載の安定剤。
【請求項５】
ホスファイト酸化防止剤をさらに含む、請求項１から４のいずれかに記載の安定剤。
【請求項６】
ホスファイトが、
トリス（ノニルフェニル）ホスファイト、
トリス（２，４−ジ−ｔ−ブチルフェニル）ホスファイト、
その他のアルキルアリールホスファイト、およびこれらの混合物
からなる群から選択される、請求項５に記載の安定剤。
【請求項７】
ポリ（ジシクロペンタジエン−ｃｏ−ｐ−クレゾール）（ＣＡＳ  ６８６１０−５１−５）、オクタデシル−３−（３，５−ジ−ｔｅｒｔ−ブチル−４−ヒドロキシフェニル）プロピオネート（ＣＡＳ  ２０８２−７９−３）、および２−メチル−４，６−ビス［オクチルチオメチル］−フェノール（ＣＡＳ  １１０５５３−２７−０）の混合物を、６０℃よりも高い温度に加熱して、溶融混合物を形成するステップ、
溶融混合物に界面活性剤を添加するステップ、
溶融混合物に水を添加するステップ、
水性混合物を撹拌するステップ、および
任意選択で、１種または複数のさらなる成分を添加するステップ
を含む、請求項１から４のいずれかに記載の安定剤を調製する方法。
【請求項８】
（ａ）：（ｂ）：（ｃ）の重量比が、１０：１０：１０である、請求項７記載の方法。
【請求項９】
（ａ）：（ｂ）：（ｃ）の重量比が、２０：１０：２０である、請求項７記載の方法。
【請求項１０】
安定剤の水溶液または水性分散体を含む、請求項７に記載の方法。
【発明の詳細な説明】
【技術分野】
【０００１】
本発明は、有機ポリマー、特に天然または合成ゴム、およびその他のエラストマーを、酸化劣化および損傷に対して安定化させるのに有用な、組成物に関する。本発明は、これらの組成物の水性分散体を調製する方法、およびポリマーの安定化におけるそれらの使用にも関する。
【背景技術】
【０００２】
合成ゴムは、界面活性剤の存在下でフリーラジカル乳化重合を介してモノマーを重合させる、水をベースにしたプロセスを使用して作製することができる、エラストマーである。得られるエマルジョンは、ポリマー粒子の水性分散体を含む。これらの粒子は、凝固し、水から分離し、次いで乾燥することによって固体のゴムを形成し、またはそのエマルジョンの形で使用するために維持され得る。不飽和を含有するモノマーをベースにした天然および合成エラストマーは、本来、酸化劣化を受け易く、それらに１種または複数の酸化防止剤を添加することが標準的技法である。
【０００３】
有機ポリマーまたはその加硫物の老化は、硬さの増大やポリマーの脆性など、様々な特性に変化をもたらす可能性がある。あるいは、軟化、エラストマー特性または機械的強度の損失が生じ得る。亀裂、表面の変化、またはその他の変化、例えば電気的特性の変化が観察される可能性がある。望ましくない臭い、および変色現象が生じることも多い。
【０００４】
前記老化プロセスを防止しまたは低減させるために、酸化防止化合物を添加することが公知である。これらは、４つの主なカテゴリー：
（ｉ）単−またはオリゴ官能性第２級芳香族アミン；
（ｉｉ）単−またはオリゴ官能性置換フェノール；
（ｉｉｉ）複素環メルカプト基含有化合物およびチオエステル；および
（ｉｖ）ホスファイト
に分類することができる。
【０００５】
抗老化化合物の効果は、保護するポリマーまたは加硫物がより高い温度に、特により長い期間にわたって曝された場合に、通常、鈍化する。抗老化化合物は、着色効果をもたらさずに良好な色安定性をゴムまたはその加硫物に与え、かつ過酸化物または硫黄をベースにした加硫剤と組み合わせて使用され得ることが望ましい。公知の抗老化化合物のいくつかは有毒である。ジフェニルアミンに加え、これはＨ３６１ｆとして分類されるＶｕｌｋａｎｏｘ（登録商標）ＢＫＦのようなフェノール系酸化防止剤にも当てはまり、妊孕性を損ねることが疑われる。
【０００６】
特に高温に曝された際の貯蔵および色安定性に関し、ゴムおよびその加硫物の高い老化安定性が益々求められているので、ゴムおよび加硫物における老化プロセスを防止し低減させるための新しく改善された概念を提供することは、引き続き存在する課題である。これには、安定化効果を低下させることなく抗老化化合物の必要量を最小限に低減することが含まれる。
【０００７】
本発明により安定化させることができるゴムの例は：
ＮＢＲ    より詳細に以下に定義されるニトリルゴム、
ＨＮＢＲ    より詳細に以下に定義される部分または完全水素化ニトリルゴム、
ＳＢＲ    そのカルボキシル化誘導体を含むスチレン−ブタジエンコポリマー、
ＣＲ    ポリクロロプレン、
ＢＲ    ポリブタジエン、
ＩＩＲ    好ましくはイソプレン含量が０．５から１０重量％であるイソブチレン−イソプレンコポリマー、
ＢＩＩＲ    好ましくは臭素含量が０．１から１０重量％である臭素化イソブチレン−イソプレンコポリマー、
ＣＩＩＲ    好ましくは塩素含量が０．１から１０重量％である塩素化イソブチレン−イソプレンコポリマー、
ＡＢＲ    ブタジエン−Ｃ１〜４−アルキルアクリレートコポリマー、
ＮＩＲ    アクリロニトリルイソプレンゴム
ＳＩＲ    スチレンイソプレンゴム
ＩＲ    ポリイソプレン、
ＮＲ    天然ゴム
ＥＮＲ    エポキシ化天然ゴム、またはそれらの混合物
である。
【０００８】
ニトリルゴム、スチレンブタジエンゴム（「ＳＢＲ」）、またはその他のタイプなどのゴムの貯蔵および色安定性は、頻繁に問題となる。本発明の目的で、貯蔵安定性は、長い貯蔵期間にわたり、特に高温で、ムーニー粘度が可能な限り僅かしか変化しないことを意味し；色安定性は、高温での貯蔵後にＣＩＥＤＥ  ２０００により決定されたとき、可能な限り小さい値ΔＥをゴムが示すことを意味する。
【０００９】
水をベースにしたプロセスを使用して製造されたエラストマーの場合、酸化防止剤の水性分散体をゴムエマルジョンに添加することが非常に望ましい。これは、最終ポリマーへの酸化防止剤の最も効果的で効率的な組込みを確実にする。現在使用される酸化防止系は、単一のフェノール系酸化防止剤、またはフェノール系酸化防止剤とチオエステル酸化防止剤との組合せを含む。一般に使用されるフェノール系酸化防止剤は、単独でまたはジラウリルチオジプロピオネート（ＣＡＳ  １２３−２８−４）などのチオエステルと組み合わせて分散体として使用されてきた、酸化防止剤Ｌ（商標名Ｗｉｎｇｓｔａｙ  Ｌ、Ｌｏｗｉｎｏｘ  ＣＰＬ、およびＩｏｎｏｌ  ＬＣの下で市販されている）として一般に公知の、ｐ−クレゾールとジシクロペンタジエン（ＣＡＳ  ６８６１０−５１−５）とのブチル化反応生成物である。あるいは、酸化防止剤１５２０として一般に公知の４，６−ビス（オクチルチオメチル）−ｏ−クレゾール（ＣＡＳ  １１０５５３−２７−０）が、ＴＮＰＰとして一般に公知のトリスノニルフェニルホスファイト（ＣＡＳ  ２６５２３−７８−４）などのホスファイト酸化防止剤と組み合わせて使用されてきた。別の一般に使用される酸化防止剤は、２，２’−メチレンビス（６−ｔｅｒｔ−ブチル−４−メチル−フェノール）（ＣＡＳ  １１９−４７−１）であり；酸化防止剤２２４６として一般に公知のものであり、これには、胎児の健康に関して健康および安全性の懸念がある（Ｒｉｓｋ  ｐｈｒａｓｅ  Ｒ６１）。
【００１０】
酸化劣化に対するそのようなポリマーの保護を改善することが引き続き求められているが、それは酸化劣化が審美的および機械的特性に対して有害な影響を及ぼすからである。現在利用可能な酸化防止技術のいくつかに関する、健康および安全性の懸念に対応することも求められている。
【００１１】
ＷＯ−Ａ−２００１／０８１４５８は、固体ゴムの安定化に使用するために、一緒に加熱された後に液体のままである２種の立体障害を持つフェノール系エステルの、安定化混合物を開示する。そのような調製物の使用は、酸化防止剤混合物が水性ポリマーに完全には適合していないので、本来は水性ポリマー分散体の安定化に非効率的である。
【００１２】
ＥＰ−Ａ−０  ４８８  ５５０は、１）１個または複数のスルフィド基−ＣＨ２−Ｓ−ＣＨ２−Ｒ（式中、Ｒは、Ｃ１〜Ｃ２０アルキルもしくはアルキルアルカノエートである）を有する硫化物、または２，４−ビス（ｎ−オクチルチオール）−６−４’−ヒドロキシ−３’，５’−ジ−ｔｅｒｔ．ブチルアニリノ）１，３，５−トリアジンと、少なくとも２種のヒンダードフェノール（２）および（３）であってその１種の（３）が他の（２）よりも立体障害の程度が低いものを含む、安定剤組成物について記載している。そのような組成物はポリマーに組み込まれてポリマー添加剤を作製することができる。これらのポリマー添加剤は、改善された物理的および機械的特性を有するポリマー生成物を提供することができる。それらは、ポリマーの１から４重量％の高濃度で使用され、アクリレートをベースにしたゴムを安定化させることに焦点を当てている。その使用はいくらかの相乗効果を示すが、ゴムの分子量の安定性の改善が全く示されておらず、安定化系の量をどのように低減させるかという開示または教示も全く示していない。
【００１３】
米国特許第５，１１６，５３４（Ａ）号は、（ｉ）フェノール系酸化防止剤、（ｉｉ）チオジプロピオン酸エステル、および（ｉｉｉ）ホスファイトの組合せを開示する。ＴＮＰＰ（トリ−ノニルフェニルホスファイト）などのアルキル置換フェニルホスファイトに重点が置かれている。今日、これらのホスファイトは、それらの有毒副生成物、特にノニルフェノールに鑑みて有害と見なされる。米国特許第５，１１６，５３４（Ａ）号は、安定剤が、ポリマーの色安定性を増大させるのに適切か否かを開示していない。
【００１４】
ＷＯ−Ａ−２００９／１３８３４２は、エマルジョンポリマーまたはゴムラテックスを安定化させるための、
ａ）下式
【００１５】
【化１】
0006636438.tif 000002
（式中、
Ｒ１は、Ｃ８〜Ｃ１２アルキルであり、
Ｒ２は、水素、Ｃ１〜Ｃ１２アルキル、シクロヘキシル、１−メチルシクロヘキシル、ベンジル、α−メチルベンジル、α，α−ジメチルベンジル、または−ＣＨ２−Ｓ−Ｒ１であり、
Ｒ３は、Ｃ１〜Ｃ１２アルキル、ベンジル、α−メチルベンジル、α，α−ジメチルベンジル、または−ＣＨ２−Ｓ−Ｒ１であり、
Ｒ４は、水素またはメチルである）
の少なくとも１個のスルフィド基を保持する立体障害フェノールと、
ｂ）式
【００１６】
【化２】
0006636438.tif 000003
のスチレン化ジフェニルアミンと
の組合せの使用を開示する。しかし、ジフェニルアミンは有毒である。
【００１７】
ＥＰ−Ａ−０  ４３９  ４２７は、少なくとも（Ａ）１種のフェノール系酸化防止剤、および／または（Ｂ）１種のチオジプロポピオン酸エステル、および／または（Ｃ）有機ホスファイト、有機酸の塩である界面活性剤、およびアルコールを含む、水性エマルジョンについて記載している。
【００１８】
ＷＯ２００５／０２３８８６は、ｂ）式（Ｉ）、（ＩＩ）、もしくは（ＩＩＩ）
【００１９】
【化３】
0006636438.tif 000004
（式中、ｎは１から１０である）
【００２０】
【化４】
0006636438.tif 000005
の立体障害フェノール系酸化防止剤、またはこれらの混合物
とｃ）式（ＩＩ）の化合物とは異なるチオエーテルと
を使用した、ａ）メチルメタクリレート−ブタジエンポリマースチレングラフトポリマーの安定化について開示する。
【００２１】
ＷＯ−Ａ−２００２／１４４１９は、ゴムを安定化させるのに使用される立体障害フェノールの塩を開示する。これらの安定剤は、少なくとも２個のフェノール系ヒドロキシ基を含むことを特徴とする。好ましい立体障害フェノール系化合物は、下式
【００２２】
【化５】
0006636438.tif 000006
（式中、Ｒ１、Ｒ２、およびＲ３は、同一でも異なっていてもよく、Ｒ１、Ｒ２は、Ｃ１〜Ｃ１２アルキルまたはＣ５〜Ｃ８シクロアルキルであり、Ｒ３は、水素、Ｃ１〜Ｃ８アルキル、またはＣ５〜Ｃ６シクロアルキルである）
の化合物である。しかし、特定の安定剤を組み合わせて使用することによる、安定化効率の改善に関する開示はない。
【００２３】
ＷＯ−Ａ−２００１／０８１４５８は：
ａ）一般式（Ｉ）
【００２４】
【化６】
0006636438.tif 000007
（式中、
Ｒ１およびＲ２は、同じでありまたは異なり、直鎖状または分岐状Ｃ１〜Ｃ１８アルキル基を表し；
Ｒ３は、直鎖状もしくは分岐状Ｃ８〜Ｃ１８アルキル基、または下記の基：
【００２５】
【化７】
0006636438.tif 000008
（式中、ｍおよびｎは独立して０から１１（極値を含む）の整数であり、ｍ＋ｎは１０もしくは１１であり、ｐは１２もしくは１３である）
の１つを表す）
を有するエステルまたはエステルの混合物からなる立体障害フェノールの群に属する液体化合物；
ｂ）下式
【００２６】
【化８】
0006636438.tif 000009
（式中、ｎは、０から１０（極値を含む）に及ぶ整数である）
を有する立体障害フェノールの群に属する固体化合物
を含む、有機ポリマー用液体安定化混合物を開示する。
【００２７】
安定化混合物は、液体であると言え、成分を一緒に加熱することによって調製される。この混合物に関連した固有の問題は、水性ポリマー分散体に対する不十分な適合性である。ＷＯ−Ａ−２００１／８１４５８には、そのような混合物を、さらなる安定剤と組み合わせて使用してもよいことが開示されており、多くの種類の化合物が列挙されている。相乗的にゴムに対する安定化効果を改善し得る、安定剤の任意の特定の組合せについては開示されていない。
【００２８】
まとめると、ムーニー粘度の安定性に関し、ゴムに対して改善された安定性を提供する無毒性安定化系については、記述されてこなかったと言うことができる。
【発明の概要】
【発明が解決しようとする課題】
【００２９】
したがって本発明の目的は、不飽和ゴムに、ムーニー粘度に関する良好な貯蔵安定性および色安定性を与える安定剤であって、有毒なまたは環境に有害な化合物を含まないと同時に良好な加硫化プロファイルおよび有利な機械的特性を与える安定剤を提供することである。
【課題を解決するための手段】
【００３０】
本発明の第１の態様によれば、有機ポリマー混合物用の安定剤は、群（ａ）からの１種または複数の化合物、群（ｂ）からの１種または複数の化合物、および群（ｃ）からの１種または複数の化合物を含み、（ａ）、（ｂ）、および（ｃ）は下記の通り：
（ａ）式Ｉ；
【００３１】
【化９】
0006636438.tif 000010
（式中、
ｎは、１から１０の範囲の整数である）
のポリ（ジシクロペンタジエン−ｃｏ−ｐ−クレゾール）、
（ｂ）式ＩＩ；
【００３２】
【化１０】
0006636438.tif 000011
（式中、
Ｒ１は、水素；直鎖または分岐状の飽和または１もしくは複数倍不飽和の非置換または置換アルキル；飽和または１もしくは複数倍不飽和のカルボシクリルまたはヘテロシクリル；アリール；ヘテロアリール、アリールアルキル、ヘテロアリールアルキル、ポリオキシアルキレンエーテル、好ましくはポリオキシエチレンエーテルまたはポリオキシプロピレンエーテルまたはポリオキシエチレン−オキシプロピレンエーテルであり；
Ｒ２は、同一でありまたは異なり、直鎖もしくは分岐状Ｃ１〜Ｃ６アルキルまたはＣ５〜Ｃ６シクロアルキルを意味する）
の立体障害フェノール；
（ｃ）式ＩＩＩ：
【００３３】
【化１１】
0006636438.tif 000012
（Ｒ３は、直鎖または分岐状Ｃ１〜Ｃ１４アルキルであり；
Ｒ４は、水素、直鎖または分岐状の飽和または１もしくは複数倍不飽和の非置換または置換アルキル；飽和または１もしくは複数倍不飽和のカルボシクリルまたはヘテロシクリル；アリール；ヘテロアリール、アリールアルキル、ヘテロアリールアルキル、アルコキシ、アリールオキシ、ヘテロアリールオキシ、アルキルチオ、またはアリールチオである）
のアルキルチオメチルフェノール酸化防止剤
である。
【００３４】
好ましい配合物において、ホスファイト酸化防止剤は、存在する場合：
トリス（ノニルフェニル）ホスファイト；
トリス（２，４−ジ−ｔ−ブチルフェニル）ホスファイト；
その他のアルキルアリールホスファイト、およびこれらの混合物
からなる群から選択される。
【００３５】
本発明は、現在利用可能な技術を使用して利用することができるものに比べてポリマーの審美的および機械的特性を改善することができる、酸化防止剤の水性分散体および酸化防止剤の組合せを提供する。
【００３６】
安定剤は、（ａ）、（ｂ）、および（ｃ）からなる群のそれぞれから選択される１種の化合物と、群（ｄ）から選択される任意選択の化合物との混合物を含んでいてもよい。
【００３７】
あるいは、２種以上の化合物が、群（ａ）、（ｂ）、および（ｃ）の１つまたは複数のそれぞれから、残りの１つまたは複数の群からの単一の化合物と一緒に、選択されてもよい。
【００３８】
特に有利な安定剤は、群（ａ）、（ｂ）、および（ｃ）から選択される２種以上の化合物を含む。
【００３９】
好ましい組成物において、（ａ）：（ｂ）：（ｃ）の重量比は、１〜１００：３０：１〜１００の範囲にある。
【００４０】
好ましくは、比が５〜３０：５〜３０：５〜３０である。
【００４１】
より好ましくは、比が５〜３０：１０：５〜３０である。
【００４２】
最も好ましくは、比が１０：１０：１０である。
【００４３】
別の最も好ましい比は２０：１０：２０である。
【００４４】
化合物（ｄ）が存在する場合、その量は、酸化防止剤の全質量の１〜５０％であり、より好ましくは酸化防止剤の全質量の５〜３０％である。
【００４５】
本発明の第２の態様によれば、有機ポリマー混合物用安定剤は、上記にて定義された群（ａ）から選択される１種または複数の化合物と、上記にて定義された群（ｃ）から選択される１種または複数の化合物との混合物を含む。
【００４６】
特に好ましい実施形態では、安定剤は、群（ａ）から選択される単一の化合物と、群（ｃ）から選択される単一の化合物とを含む。
【００４７】
好ましくは、第２の態様による安定剤は、さらなる酸化防止剤が存在しなくてもよいという意味で、群（ａ）および（ｃ）から選択される化合物からなる。
【００４８】
好ましい組成物では、（ａ）：（ｃ）の重量比は、約４：１〜約１：１、好ましくは約３：１〜約１：１、より好ましくは約２：１〜約１：１の範囲にある。
【００４９】
（ａ）：（ｃ）の代替の範囲は、３：２〜２：４、好ましくは３：２〜２：３である。特に有利な組成物は、比１：１を有する。
【００５０】
本発明の第３の態様によれば、有機ポリマー混合物用安定剤は、上記にて定義された群（ｂ）から選択される１種または複数の化合物と、上記にて定義された群（ｃ）から選択される１種または複数の化合物との混合物を含む。
【００５１】
特に好ましい実施形態では、安定剤は、群（ｂ）から選択される単一の化合物と、群（ｃ）から選択される単一の化合物とを含む。
【００５２】
好ましくは、第２の態様による安定剤は、さらなる酸化防止剤が存在しなくてもよいという意味で、群（ｂ）および（ｃ）から選択される化合物からなる。
【００５３】
好ましい組成物では、（ｂ）：（ｃ）の重量比が、約４：１〜約１：１、好ましくは約３：１〜約１：１、より好ましくは約２：１〜約１：１の範囲、特に約１：１である。
【００５４】
好ましい実施形態では、最小量の成分（ｃ）が用いられる。
【００５５】
本発明の第２および第３の態様による組成物には、安定したゴムは色がより白くかつより良好に保存されるという利点がある。
【００５６】
本発明の第４の態様によれば、本発明の先の態様による安定剤を調製する方法は：
群（ａ）、（ｂ）、（ｃ）、および任意選択で（ｄ）から選択される化合物の混合物を、６０℃よりも高い温度に加熱して、溶融混合物を形成するステップ；
溶融混合物に界面活性剤を添加するステップ；
溶融混合物に温水を添加するステップ；
水性混合物を撹拌するステップ；および
任意選択で、１種または複数のさらなる成分を添加するステップ
を含む。
【００５７】
成分（ａ）の特定の例は、一般に、酸化防止剤Ｌと呼ばれる。この化合物は、ＣＡＳ  ６８６１０−５１−５を有する。
【００５８】
群（ｂ）からの特に好ましい化合物は、酸化防止剤１０７６と一般に呼ばれるオクタデシル−３−（３，５−ジ−ｔｅｒｔ−ブチル−４−ヒドロキシフェニル）プロピオネートである。この化合物はＣＡＳ  ２０８２−７９−３を有する。
【００５９】
特に好ましい化合物は、酸化防止剤１５２０と一般に呼ばれる２−メチル−４，６−ビス［オクチルチオメチル］−フェノールである。この化合物はＣＡＳ１１０５５３−２７−０を有する。
【００６０】
本発明の有利な実施形態では、酸化防止剤は、酸化防止剤Ｌ、１０７６、および１５２０の混合物である。
【００６１】
さらなる実施形態では、酸化防止剤の混合物は、これらの酸化防止剤の任意の２種、および任意選択で式ＩＶのホスファイトから構成することもできる。
【００６２】
２種の酸化防止剤が使用される場合、好ましい組合せは成分（ａ）および成分（ｃ）である。
【００６３】
より好ましくは、酸化防止剤の１種が酸化防止剤Ｌであり、最も好ましくは、酸化防止剤Ｌは、さらなる酸化防止剤（ｂ）および（ｄ）と共にまたはそれらなしで、酸化防止剤１５２０と組み合わせて使用される。
【００６４】
ホスファイト酸化防止剤（ｄ）は、好ましくは：
トリス（ノニルフェニル）ホスファイト；
（ＴＮＰＰ）、トリス；
トリス（２，４−ジ−ｔ−ブチルフェニル）ホスファイト；
または商標名Ｗｅｓｔｏｎ  ７０５（Ａｄｄｉｖａｎｔ  ＵＳＡ  ＬＬＣ）の下で販売されるホスファイト
からなる群から選択される１種または複数のホスファイトを含む。
【００６５】
組成物は、１種または複数の追加の酸化防止剤または共力剤をさらに含んでいてもよい。好ましい追加の酸化防止剤または共力剤は：トコフェロール、フェノール、チオエステル、ホスホネート、トリアジン、アミン、ベンジル化合物、およびアスコルビン酸からなる群から選択される。その他の添加剤、例えば光安定剤、触媒、および蛍光増白剤を、これらの酸化防止剤および共力剤と混合してもよい。
【００６６】
通常の工業的実施に際し、組込みの適合性および効率を最大限にするために、上記組成物の水性分散体を使用することが望ましい。分散体は、水中に懸濁させた有機材料の不均質混合物と定義されてもよい。これらを提供するために、さらなる成分を必要としてもよく、水、界面活性剤、増粘剤、保存剤、および消泡剤などの補助剤の１種または複数を含んでもよい。
【００６７】
界面活性剤は、その性質がアニオン性、非イオン性、またはカチオン性であってもよい。好ましい界面活性剤は、脂肪酸、例えばオレイン酸と、アルカリ、例えば水性水酸化カリウムとの混合物を含んでいてもよい。
【００６８】
好ましい増粘剤は、親水コロイドであってもよく、好ましくはキサンタンガムである。これは、貯蔵および輸送中の長期安定性を確実にするために好ましい。
【００６９】
あるいは、そのような混合物を水または有機溶媒に溶かした溶液を、用いてもよい。
【００７０】
本発明の安定剤分散体は、融解した成分を加熱し混合することによって製造されてもよい。界面活性剤を添加してもよい。適切な界面活性剤は、長鎖脂肪酸、例えばオレイン酸と、アルカリ、例えば水性水酸化カリウムとの混合物を含んでいてもよい。得られる混合物は、温水および親水コロイド、例えばキサンタンガムと共に撹拌されて、冷却され得る懸濁液を形成してもよい。任意のさらなる成分、例えば殺生物剤を、包装および貯蔵または流通前に添加してもよい。
【００７１】
本発明の安定剤は：ニトリルゴム；部分または完全水素化ニトリルゴム；カルボキシル化誘導体を含むスチレン−ブタジエンコポリマー；ポリクロロプレン；ポリブタジエン；イソブチレン−イソプレンコポリマー；臭素化イソブチレン−イソプレンコポリマー；塩素化イソブチレン−イソプレンコポリマー；ブタジエン−Ｃ１〜４−アルキルアクリレートコポリマー；アクリロニトリルイソプレンゴム；スチレンイソプレンゴム；スチレンイソプレンゴム；ポリイソプレン；天然ゴム；エポキシ化天然ゴム；およびこれらの混合物を含む、広く様々なゴムおよびその他のポリマー材料を安定化するのに使用されてもよい。
【００７２】
上述のモノマーの重合によるニトリルゴムの調製は、当業者に十分公知であり、文献に包括的に記載されている。本発明の目的で使用することができるニトリルゴムは、例えば、Ｌａｎｘｅｓｓ  Ｄｅｕｔｓｃｈｌａｎｄ  ＧｍｂＨのＰｅｒｂｕｎａｎ（登録商標）およびＫｒｙｎａｃ（登録商標）グレードの製品範囲からの製品として市販もされている。
【００７３】
先に開示された安定剤を含むゴム、特に安定化ニトリルゴムは、意外なことに、非常に良好な貯蔵および色安定性、好ましい加工挙動、不変の好ましい機械的および動的特性を示す。
【００７４】
ゴムの良好な貯蔵安定性は、特に比較的高い温度で、長期間にわたってムーニー粘度が可能な限り安定している場合に与えられる。
【００７５】
貯蔵安定性は、通常、高温で、定められた期間にわたって未加硫ゴムを貯蔵し（熱空気貯蔵とも呼ばれる）、この高温での貯蔵の前と後でのムーニー粘度の差を決定することによって、決定される。ゴムのムーニー粘度は、通常、熱空気貯蔵中は通常増大するので、貯蔵安定性は、貯蔵後のムーニー粘度から貯蔵前のムーニー粘度を差し引いた差によって特徴付けられる。これを、下記の安定化ニトリルゴムの実施例に示す。
【００７６】
安定化ゴムは、安定剤成分をゴムに接触させることによって、本発明により調製されてもよい。
【００７７】
そのような組込みは、
（１）ゴムの重合および後処理を含み、後者が凝固および単離を含むものである、ゴムの調製中、
（２）メタセシス反応、水素化反応、またはポリマー類似反応、例えばグラフト化など、ゴムの調製の後に続く、１つまたは複数のさらなる化学変換ステップにおいて、かつ／または
（３）架橋前に１つまたは複数のさらなる化学変換に供された後の、ニトリルゴムをベースにした加硫化可能な混合物またはニトリルゴムの調製中、
様々な手法で実現されてもよい。
【００７８】
前述のステップのいずれかにおける成分の添加は、種々の方法で実現されてもよい：
【００７９】
各成分（ａ）、（ｂ）、（ｃ）、および（ｄ）は、別々に添加することができる。３成分の異なる混合物を組み合わせることができる。典型的には３成分は、単独で添加されても任意のタイプの組合せで添加されても、分散体またはエマルジョンとして使用される。
【００８０】
本明細書で言及されるパーセンテージおよびその他の量は、他に指示しない限り重量による。パーセンテージは、合計で１００％になるような言及された任意の範囲から選択される。
【発明を実施するための形態】
【００８１】
本発明について、実施例を用いて、しかしいかなる限定的な意味も持たせることなく、さらに記述する。
【実施例１】
【００８２】
酸化防止剤１５２０（１６．６７％ｗ／ｗ）および酸化防止剤１０７６（１６．６７％ｗ／ｗ）を、容器に添加し、高剪断撹拌を行いながら加熱した。次いで混合物が溶融したら、ポリ−ジシクロペンタジエン−ｃｏ−ｐ−クレゾール（１６．６７％ｗ／ｗ）を添加した。混合物を１１５℃に１５分間加熱し、９５℃に冷却した。オレイン酸（３．３４％ｗ／ｗ）および５０％濃度の水酸化カリウム水溶液（１．３１％ｗ／ｗ）の混合物を添加し、混合物を５分間撹拌した。８０℃の温水（４５．０７％）を、６／分の速度で添加した。添加する全充水量の０．１５％が残った状態で、キサンタンガム（０．０８％）を溶液上に散布し、残りの水を添加した。混合物を４０℃に冷まし、殺生物剤（Ａｃｔｉｃｉｄｅ（ＭＢＬ）０．２０％）を撹拌しながら添加し、混合物を、必要に応じて使用または流通のために包装した。
【００８３】
得られた酸化防止剤は、粘度２５０〜４５０ｃＰ、およびｐＨ９．０〜１１．５、粒度ｄ９５％＜３μｍ、および全固形分含量５３〜５５％の、固体が水に懸濁した懸濁液であった。
【実施例２】
【００８４】
酸化防止剤１５２０（２５％ｗ／ｗ）を容器に添加し、高剪断撹拌を行いながら加熱した。６０℃で、ポリ−ジシクロペンタジエン−ｃｏ−ｐ−クレゾール（２５％ｗ／ｗ）を添加した。混合物を１１５℃に３０分間加熱し、９５℃に冷却した。オレイン酸（３．３４％ｗ／ｗ）および５０％濃度の水酸化カリウム水溶液（１．３１％ｗ／ｗ）の混合物を添加し、混合物を５分間撹拌した。８０℃の温水（４５．０７％）を、６／分の速度で添加した。添加する全充水量の０．１５％が残った状態で、キサンタンガム（０．０８％）を溶液上に散布し、残りの水を添加した。混合物を４０℃に冷まし、殺生物剤（Ａｃｔｉｃｉｄｅ（ＭＢＬ）０．２０％）を撹拌しながら添加し、混合物を、必要に応じて使用または流通のために包装した。
【００８５】
得られた酸化防止剤は、粘度４００〜６００ｃＰ、およびｐＨ９．０〜１１．５、粒度ｄ９５％＜３μｍ、および全固形分含量５３〜５５％の、固体が水に懸濁した懸濁液であった。
【実施例３】
【００８６】
酸化防止剤１５２０（１２．５％ｗ／ｗ）を容器に添加し、高剪断撹拌を行いながら加熱した。６０℃で、酸化防止剤７６（３７．５％ｗ／ｗ）を添加した。混合物を１１５℃に３０分間加熱し、９５℃に冷却した。オレイン酸（３．３４％ｗ／ｗ）および５０％濃度の水酸化カリウム水溶液（１．３１％ｗ／ｗ）の混合物を添加し、混合物を５分間撹拌した。８０℃の温水（４５．０７％）を、６／分の速度で添加した。添加する全充水量の０．１５％が残った状態で、キサンタンガム（０．０８％）を溶液上に散布し、残りの水を添加した。混合物を４０℃に冷まし、殺生物剤（Ａｃｔｉｃｉｄｅ（ＭＢＬ）０．２０％）を撹拌しながら添加し、混合物を、必要に応じて使用または流通のために包装した。
【００８７】
得られた酸化防止剤は、粘度２００〜５００ｃＰ、およびｐＨ９．５〜１１．０、粒度ｄ９５％＜２μｍ、および全固形分含量５３〜５５％の、固体が水に懸濁した懸濁液であった。